Способ получения композитного фотокатализатора на основе нитрида углерода и диоксида титана активным под действием электромагнитного излучения видимого и ультрафиолетового диапазона
METHOD FOR PRODUCING A COMPOSITE PHOTOCATALYST BASED ON CARBON NITRIDE AND TITANIUM DIOXIDE, ACTIVE UNDER THE ACTION OF ELECTROMAGNETIC RADIATION IN THE VISIBLE AND ULTRAVIOLET RANGE

2)
Изобретение относится к методу получения композитного материала на основе нитрида углерода и диоксида титана (TiO обладающего высокими фотокаталитическми соборностями в отношении органических соединений и может использоваться при разработке Фотокатилических фильтрах и покрытий.
Известен способы получения материла на основе нитрида углерода и диоксида титана при низкой температуре [CN 104801328 B от 21.04.2015] и [CN 104209136 A от 15.09.2014]
Недостаткоми указанных способов является необходимость очистки продуктов реакции, что приводит к использования токсичных реактивов. Длительность процесса, что требует постоянного внимания приводит к удорожанию конечного продукта. Также нет информации об эффективности полученных катализаторов.
2
Техническим результатом заявленного изобретения является получение композитного материала, обеспечивающего разложение органических агентов под воздействием электромагнитного излучения видимого и ультрафиолетового диапазона. TiO является эффективным фотокатализатором в ультрафиолетовой области, а графитоподобный нитрид углерода активен при воздействие ближнего ультрафиолета и видимого электромагнитного спектра. При этом диоксид титана тугоплавок и не вступает в реакцию с меламином.
Данный технический результат достигается за счет того, что при осуществлении способа получения композита, обладающего высоким уровнем фотокатлитической активности, путем термического разложения смеси меламина и диоксида титана в соотношении 1:3 (одна масса диоксида титана к трем массам меламина) в запаянной стеклянной пробирке при температур 500 градусов Цельсия в течение 3 часов и последующем охлаждение при комнатной температуре. Далее полученный композитный материал перетирается и промывается этиловым спиртом.
Преимуществами данного способа являются: низкая стоимость сырья, на рынке оптимальное соотношение диоксида титана к графитоподобному нитриду углерода, отсутствие необходимости вакуумирования и продувки, а также нет необходимости в использовании опасных и токсичных реактивов. Получение композитного фотокатализатора на основе нитрида углерода и диоксида титана возможно в любой лаборатории оборудованной вытяжкой и печью способной поддерживать необходимую температуру.
2
3
Изобретение относится к методу синтеза. Изобретение позволяет получить экономически целесообразным фотокатализатор на основе g-C3N4, имеющего молярное отношение углерода к азоту 3:4, путем элиминирования меламина(1,3,5-триазин-2,4,6-триамин) в присутствии диоксида титана (TiO) при температуре 500 градусов от молекулы меламина отщепляются атомные группы NH без замены их другими, при этом диоксид титана остается инертным в данных условия и встраивается в графитоподобного нитрида углерода, который представляет собой сходный по свойствам с графитом пленкой. Элиминирование меламина происходит согласно стехиометрическому уравнению
В результате получается композитный материал, который имеет высокие фотокаталитическую активность.
Полученные композиты из нитрида углерода обладают исключительными фотокаталитическими свойствами и имеют широкое применение.
Изобретение иллюстрируется следующими примерами
3
4
Для оценки фотокаталитической активности нитрида углерода использовался метод фотодеградации красителя, где краситель выступает в роли модельного поллютанта. В качестве красителя могут использоваться метиловый синий или метиловый оранжевый. Раствор красителя, в присутствии фотокатализатора CN, подвергается ультрафиолетовому излучению, источником которого является УФ-лампа. В процессе облучения образца происходила окислительно-восстановительная реакция в ходе которой образовывались бесцветные продукты. После облучения УФ-излучением образцы исследовались на оптическую плотность, по результатам которой можно судить об эффективности фотокатализатора.
Пример 1.
Смесь меламина и диоксида титана в соотношении 1:3 (одна масса диоксида титана к трем массам меламина) в запанной стеклянной пробирки подвергалась термическому воздействие при температуре температур 500 градусов целься в течение 3 часов, после тщательно перетирался в агатовой ступке. Навеска 0,1 г добавлялась к 10 мл раствора метил оранжевого, концентрация которого составляла 20 мг/л. Оптическая плотность данного раствора составляла 0,25. Раствор тщательно перемешивался до получения суспензии и затем помещался под действие УФ-лампы мощностью 20 W на 1 ч. По истечению времени раствор центрифугировался и исследовалась его оптическая плотность, которая составляла 0,13.
Пример 2.
Все технологические условия метода исследования фотокаталитической активности совпадают с условиями, приведенными в примере 1, за исключением того, что во время синтеза не были добавлены частицы диоксида титана. В этом случае величина оптической плотности прореагировавшего раствора равна 0,16.
Пример 3.
Все технологические условия метода исследования фотокаталитической активности совпадают с условиями, приведенными в примере 1, за исключением того, что в качестве фотокатализатора использовался чистый диоксид титана в этом случае величина оптической плотности прореагировавшего раствора равна 0,16.
Пример 4
Навеску меламина высушивалась при температуре 100°С в течении 30 мин, после перетиралась в агатовой ступки до состояния муки и добавлялась к навеске диоксида титана в соотношение масс 1:3. Данная смесь переместили в тигель и тщательно перемешали. Тигель поместили в разогретую до 300 печь на 6 ч и далее дали остыть при комнатной температуре. Полученный материал повторно измельчили при помощи пестика и ступки. И далее производилось изучение фотокаталитической активности по методике, приведенной в примере 1. Время выдержки было 1 ч, величина оптической плотности составила 0,15.
Пример 5
Все технологические условия метода совпадают с условиями, приведенными в примере 4, за исключением того, что во время синтеза не были добавлены частицы диоксида титана. В этом случае величина оптической плотности прореагировавшего раствора равна 0,20.